(57)【要約】【課題】アンモニア濃度の検出応答性を向上することができるアンモニアセンサを提供する。【解決手段】酸素イオン伝導性を有する板状の固体電解質体１の表面に、アンモニアに対する反応性が互いに異なる一対の電極２が形成された板状センサ素子と、一対の電極２の間の電位差または電流の少なくとも一方を測定する測定装置とを備え、一対の電極２の両方が、測定対象ガスＥに曝されるように形成され、固体電解質体１が多孔質体で形成され、板状センサ素子２０の厚み方向において、板状センサ素子２０の一方側面からこの一方側面に対向する他方側面まで測定対象ガスＥが通流するガス通流孔が多数形成されている。【選択図】図２
2020512524.tif 000002
【特許請求の範囲】
【請求項１】
酸素イオン伝導性を有する板状の固体電解質体の表面に、アンモニアに対する反応性が互いに異なる一対の電極が形成された板状センサ素子と、
前記一対の電極の間の電位差または電流の少なくとも一方を測定する測定装置とを備え、
前記一対の電極の両方が、測定対象ガスに曝されるように形成されているアンモニアセンサであって、
前記固体電解質体が多孔質体で形成され、
前記一対の電極が、アンモニアに対する酸化活性を有する第１電極と、当該第１電極よりもアンモニアに対する酸化活性が低い第２電極とにより構成され、
前記第１電極が、ＺｎＯ、ＳｎＯ２およびＩｎ２Ｏ３のいずれか１つ以上が含まれるアンモニアに対する酸化活性を有する材質を５０〜９０Ｗｔ％含有し、ガラスを１〜１５Ｗｔ％含有し、
前記板状センサ素子の厚み方向において、前記板状センサ素子の固体電解質体の一方側面から当該一方側面に対向する他方側面まで前記測定対象ガスが通流するガス通流孔が多数形成されているアンモニアセンサ。
【請求項２】
前記固体電解質体の一方側面に前記一対の電極の一方が形成され、前記固体電解質体の一方側面に対向する他方側面に前記一対の電極の他方が形成された前記センサ素子を備えた請求項１に記載のアンモニアセンサ。
【請求項３】
前記固体電解質の一方側面に、前記一対の電極が形成された前記センサ素子を備えた請求項１に記載のアンモニアセンサ。
【請求項４】
前記第２電極が、貴金属を含む請求項１に記載のアンモニアセンサ。
【請求項５】
前記第２電極が、窒素酸化物ガスに対する分解活性を有する材質を含む請求項１に記載のアンモニアセンサ。
【請求項６】
前記窒素酸化物ガスに対する分解活性を有する材質が、ＮｉＯ、ＣｕＯ、Ｃｒ２Ｏ３、ＷＯ３、２ＣｕＯ−Ｃｒ２Ｏ３、ＬａＮｉＯ３、ＬａＣｏＯ３、Ｌａ０．６Ｓｒ０．４Ｃｏ０．８Ｆｅ０．２Ｏ３、Ｌａ０．８Ｓｒ０．２ＭｎＯ３、またはＬａ０．８５Ｓｒ０．１５ＣｒＯ３のいずれか１つ以上の材質である請求項５に記載のアンモニアセンサ。
【請求項７】
前記一対の電極の夫々は、酸素イオン導電性の固体電解質、アルミナ、ジルコニア、および、ガラスのいずれか1つ以上を含む請求項１に記載のアンモニアセンサ。
【請求項８】
前記固体電解質体は、イットリア安定化ジルコニア（ＹＳＺ）、スカンジア安定化ジルコニア（ＳｃＳＺ）、サマリウムドープセリア（ＳＤＣ）、ガドリニウムドープセリア（ＧＤＣ）または二酸化トリウム（ＴｈＯ２）のいずれかの材質により形成されている請求項１に記載のアンモニアセンサ。
【請求項９】
前記測定対象ガスに含まれる一酸化炭素および炭化水素を酸化する未燃物酸化触媒層が、前記板状センサ素子の前記一方側面および前記他方側面の少なくともいずれか一方に設けられた請求項１に記載のアンモニアセンサ。
【請求項１０】
前記未燃物酸化触媒層が、Ｐｔ、Ｐｄ、Ｒｈ、Ｉｒ、ＲｕまたはＡｇのいずれか１つ以上が分散担持された多孔性セラミックを含む請求項９に記載のアンモニアセンサ。
【請求項１１】
前記測定対象ガスに含まれるアンモニアを酸化するアンモニア酸化触媒層が、前記板状センサ素子の前記一方側面または前記他方側面に設けられた請求項１に記載のアンモニアセンサ。
【請求項１２】
前記アンモニア酸化触媒層は、Ｃｏ３Ｏ４、ＭｎＯ２、Ｖ２Ｏ５、Ｎｉ−Ａｌ２Ｏ３、Ｆｅ−Ａｌ２Ｏ３、Ｍｎ−Ａｌ２Ｏ３、ＣｕＯ−Ａｌ２Ｏ３、Ｆｅ２Ｏ３−Ａｌ２Ｏ３、Ｆｅ２Ｏ３−ＴｉＯ２、Ｆｅ２Ｏ３−ＺｒＯ２、または、金属イオン交換ゼオライトのいずれか１つ以上を含む請求項１１に記載のアンモニアセンサ。
【請求項１３】
前記板状センサ素子を支持する支持体が、前記板状センサ素子の前記一方側面または前記他方側面に設けられ、
前記支持体に、前記板状センサ素子を加熱するヒータが設けられている請求項１に記載のアンモニアセンサ。
【請求項１４】
前記板状センサ素子の前記一方側面に、前記板状センサ素子を支持する支持体が設けられ、前記第１電極が形成された前記板状センサ素子の前記他方側面に、前記測定対象ガスに含まれる一酸化炭素と炭化水素とを酸化する未然物酸化触媒層および前記測定対象ガスに含まれるアンモニアを酸化するアンモニア酸化触媒層が積層状態で設けられている請求項１に記載のアンモニアセンサ。
【請求項１５】
前記一対の電極の間に、一定の電圧または一定の電流を印加する電源装置を備えた請求項１に記載のアンモニアセンサ。
【請求項１６】
前記一対の電極の間に、前記第１電極がアノードとなる状態、かつ、前記第２電極がカソードとなる状態で、一定の電圧または一定の電流を印加する電源装置を備えている請求項１に記載のアンモニアセンサ。
【発明の詳細な説明】
【技術分野】
【０００１】
本発明は、酸素イオン伝導性を有する板状の固体電解質体の表面に、アンモニアに対する反応性が互いに異なる一対の電極が形成された板状センサ素子と、一対の電極の間の電位差または電流の少なくとも一方を測定する測定装置とを備え、一対の電極の両方が、測定対象ガスに曝されるように形成されているアンモニアセンサに関する。
【背景技術】
【０００２】
かかるアンモニアセンサでは、一対の電極が測定対象ガスに曝されることにより、一方の電極において測定対象ガスに含まれる酸素をイオン化する反応が進行し、その反応により発生する酸素イオンが固体電解質内を移動し、他方の電極において酸素イオンが測定対象ガスに含まれるアンモニアを酸化する反応が進行する。このような一対の電極における反応により、測定対象ガス中のアンモニア濃度に応じた起電力が一対の電極の間に発生する。よって、この起電力を測定することにより、測定対象ガスに含まれるアンモニア濃度の検出を可能にするものである。
【０００３】
このようなアンモニアセンサとして、尿素ＳＣＲシステムを備えた自動車等から大気中に排出される排気ガスのアンモニア濃度を検出するものがある（例えば、特許文献１参照）。この特許文献１には、アンモニアセンサによって検出されたアンモニア濃度に応じて、尿素ＳＣＲシステムにおいて排気ガス中に噴射する尿素量を、アンモニアの排出が抑制される尿素量に調整することが記載されている。よって、このような尿素ＳＣＲシステムを備えた自動車等から大気中に排出するアンモニアを低減するためには、アンモニアセンサの優れた応答性が必要である。
【先行技術文献】
【特許文献】
【０００４】
【特許文献１】特開２０１３−４０９５９号公報
【発明の概要】
【発明が解決しようとする課題】
【０００５】
近年、環境保護の観点より、自動車等から排出されるアンモニアに対する濃度規制が強化されつつある。このような濃度規制の強化に応じて、尿素ＳＣＲシステムを備えた自動車等から大気中に排出されるアンモニアを低減するために、アンモニアセンサの応答性の向上が望まれている。
【０００６】
本発明は、上記実情に鑑みてなされたものであって、その目的は、アンモニア濃度の検出応答性を向上することができるアンモニアセンサを提供する点にある。
【課題を解決するための手段】
【０００７】
本発明に係るアンモニアセンサは、
酸素イオン伝導性を有する板状の固体電解質体の表面に、アンモニアに対する反応性が互いに異なる一対の電極が形成された板状センサ素子と、
前記一対の電極の間の電位差または電流の少なくとも一方を測定する測定装置とを備え、
前記一対の電極の両方が、測定対象ガスに曝されるように形成されているアンモニアセンサであって、その特徴構成は、
前記固体電解質体が多孔質体で形成され、
前記一対の電極が、アンモニアに対する酸化活性を有する第１電極と、当該第１電極よりもアンモニアに対する酸化活性が低い第２電極とにより構成され、
前記第１電極が、ＺｎＯ、ＳｎＯ２およびＩｎ２Ｏ３のいずれか１つ以上が含まれるアンモニアに対する酸化活性を有する材質を５０〜９０Ｗｔ％含有し、ガラスを１〜１５Ｗｔ％含有し、
前記板状センサ素子の厚み方向において、前記板状センサ素子の固体電解質体の一方側面から当該一方側面に対向する他方側面まで前記測定対象ガスが通流するガス通流孔が多数形成されている点にある。
【０００８】
上記特徴構成によれば、測定対象ガスが固体電解質体内を通過して、センサ素子の一方側から他方側まで通流する。これにより、測定対象ガスが、測定対象ガスの電極反応が活発となる固体電解質体と電極の界面を含む電極全体に迅速に到達する。その結果、測定対象ガスに含まれるアンモニアの電極反応が進行するので、一対の電極の間に、アンモニアの濃度に応じた起電力が迅速に発生する。このように迅速に発生する起電力を測定装置によって測定することにより、アンモニア濃度を検出することができるので、アンモニア濃度の検出応答性を向上することができる。
【０００９】
例えば、固体電解質体が緻密質であるような場合には、固体電解質体が形成された電極の一方側表面が、固体電解質体によって塞がれた状態となるので、測定対象ガスの通流が阻害される状態となる。この場合、外部から新たに流入する測定対象ガスが、固体電解質体と電極の界面に迅速に到達することが阻害され、アンモニア濃度の検出応答性を向上させることができない。これに対し、本特徴構成によれば、上述の如く、測定対象ガスが、測定対象ガスの電極反応が活発となる固体電解質体と電極の界面を含む電極全体に迅速に到達するので、アンモニア濃度の検出応答性を向上することができる。
【００１０】
また、上記特徴構成によれば、第１電極においてアンモニアを酸化する電極反応が促進されるので、第１電極がアノード、第２電極がカソードとなる状態で、一対の電極の間に起電力を発生させることができる。
【００１１】
また、上記特徴構成によれば、ＺｎＯ、ＳｎＯ２およびＩｎ２Ｏ３が、アンモニアに対する高い酸化活性を有するので、アノードとなる第１電極において、測定対象ガスに含まれるアンモニアを酸化する電極反応を促進させることができる。これにより、一対の電極の間に大きな起電力が発生するので、その起電力に基づいて、より正確に測定対象ガスに含まれるアンモニア濃度を検出することができる。
【００１２】
また、上記特徴構成によれば、第１電極がガラスを含むので、第１電極の焼結性を向上させることができる。
【００１３】
本発明に係るアンモニアセンサの更なる特徴構成は、
前記固体電解質体の一方側面に前記一対の電極の一方が形成され、前記固体電解質体の一方側面に対向する他方側面に前記一対の電極の他方が形成された前記センサ素子を備えた点にある。
【００１４】
上記特徴構成によれば、測定対象ガスが、一方の電極と固体電解質体との界面を通過した後、固体電解質体内を通流して、他方の電極と固体電解質体との界面に到達するので、測定対象ガスの電極反応が活発になる固体電解質体と一方の電極の界面および固体電解質体と他方の電極の界面に迅速に到達する。これにより、測定対象ガスに含まれるアンモニアの電極反応が促進されるので、アンモニア濃度の検出応答性を向上することができる。また、固体電解質体の一方側面と他方側面との夫々に、１つずつ電極が設けられているので、固体電解質体の一方側面および他方側面の夫々において、電極面積を広く形成することができる。これにより、夫々の電極において、測定対象ガスに含まれるアンモニアの電極反応を促進することができる。
【００１５】
本発明に係るアンモニアセンサの更なる特徴構成は、
前記固体電解質の一方側面に、前記一対の電極が形成された前記センサ素子を備えた点にある。
【００１６】
上記特徴構成によれば、固体電解質体の一方側面に、一対の電極の両電極が形成されているので、両電極が設けられた固体電解質体の一方側面に測定対象ガスが到達することにより、測定対象ガスに含まれるアンモニアの電極反応によって起電力が発生する。よって、測定対象ガスの固体電解質体の他方側面への到達を必要とすることなく、測定対象ガスに含まれるアンモニアの電極反応によって発生する起電力を測定することができる。これにより、アンモニア濃度を迅速に検出することができる。
【００１７】
本発明に係るアンモニアセンサの更なる特徴構成は、
前記第２電極が、貴金属を含む点にある。
【００１８】
上記特徴構成によれば、貴金属が、酸素分子を酸素イオンに分解する高い分解活性を有するので、カソードとなる第２電極において、測定対象ガスに含まれる酸素を酸素イオン化する電極反応を促進させることができる。これにより、一対の電極の間に大きな起電力が発生するので、その起電力に基づいて、より正確に測定対象ガスに含まれるアンモニア濃度を検出することができる。
【００１９】
本発明に係るアンモニアセンサの更なる特徴構成は、
前記第２電極が、窒素酸化物ガスに対する分解活性を有する材質を含む点にある。
【００２０】
上記特徴構成によれば、測定対象ガスに含まれる窒素酸化物ガスが、アンモニアを酸化する電極反応に作用して、一対の電極の間に発生する起電力の低下を防止することができる。
【００２１】
つまり、測定対象ガスに窒素酸化物ガスとしての二酸化窒素が含まれる場合、この二酸化窒素が、アノードである第１電極におけるアンモニアを酸化する電極反応に作用することにより、一対の電極の間に発生する起電力が低下することがある。このような場合において、本特徴構成によれば、カソードである第２電極において、測定対象ガスに含まれる二酸化窒素から酸素イオンを分解する電極反応を促進させることができるので、一対の電極の間に発生する起電力が増加する。よって、上述した起電力の低下を防止することができる。
【００２２】
そして、測定対象ガスに含まれる二酸化窒素の濃度が高くなるほど、二酸化窒素が第１電極の電極反応に作用することにより発生する起電力の減少量が大きくなり、同様に、二酸化窒素が第２電極の電極反応に作用することにより発生する起電力の増加量も大きくなる。したがって、いずれの二酸化窒素の濃度においても、二酸化窒素が第１電極の電極反応に作用することにより発生する起電力の減少を、二酸化窒素が第２電極の電極反応に作用することにより発生する起電力の増加によって防止することができる。よって、測定対象ガスに二酸化窒素が含まれる場合でも、一対の電極の間に発生する起電力の低下を防止することができる。
【００２３】
本発明に係るアンモニアセンサの更なる特徴構成は、
前記窒素酸化物ガスに対する分解活性を有する材質が、ＮｉＯ、ＣｕＯ、Ｃｒ２Ｏ３、ＷＯ３、２ＣｕＯ−Ｃｒ２Ｏ３、ＬａＮｉＯ３、ＬａＣｏＯ３、Ｌａ０．６Ｓｒ０．４Ｃｏ０．８Ｆｅ０．２Ｏ３、Ｌａ０．８Ｓｒ０．２ＭｎＯ３、またはＬａ０．８５Ｓｒ０．１５ＣｒＯ３のいずれか１つ以上の材質である点にある。
【００２４】
上記特徴構成によれば、上述の如く、測定対象ガスに含まれる窒素酸化物ガスが、アンモニアを酸化する電極反応に作用して、一対の電極２の間に発生する起電力の低下を防止することができる。
【００２５】
本発明に係るアンモニアセンサの更なる特徴構成は、
前記一対の電極の夫々は、酸素イオン導電性の固体電解質、アルミナ、ジルコニア、および、ガラスのいずれか1つ以上を含む点にある。
【００２６】
上記特徴構成によれば、一対の電極の夫々が、酸素イオン導電性の固体電解質を含んでいる場合には、電極内において電極反応が活性化する電極材料と固体電解質との界面が増加する。よって、一対の電極の夫々において、電極反応を促進することができる。
【００２７】
また、一対の電極の夫々が、アルミナまたはジルコニアを含んでいる場合には、一対の電極の夫々の電気抵抗値を調整することができる。具体的には、絶縁体であるアルミナまたはジルコニアの含有量を調節することで、一対の電極の夫々の電気抵抗値を、所望の抵抗値に調整することができる。例えば、夫々の電極の電気抵抗値を調整することにより、測定対象ガスに含まれる共存ガスである水分や酸素が、一対の電極の間に発生する起電力に与える影響をできるだけ少なくすることができる。
【００２８】
さらに、一対の電極の夫々が、ガラスを含んでいる場合には、電極の焼結性を向上させることができる。つまり、焼結温度が高いアルミナまたはジルコニアを含むことにより、電極の焼結温度を高温にすることが必要となるが、ガラスを電極に含ませることにより、電極の焼結性を向上させることができるので、アルミナまたはジルコニアが電極に含まれている場合でも、電極の焼結温度が高温になることを防止することができる。
【００２９】
本発明に係るアンモニアセンサの更なる特徴構成は、
前記固体電解質体は、イットリア安定化ジルコニア（ＹＳＺ）、スカンジア安定化ジルコニア（ＳｃＳＺ）、サマリウムドープセリア（ＳＤＣ）、ガドリニウムドープセリア（ＧＤＣ）または二酸化トリウム（ＴｈＯ２）のいずれかの材質により形成されている点にある。
【００３０】
上記特徴構成によれば、固体電解質体が良好な酸素イオン導電性を有するので、カソードとなる電極において発生する酸素イオンを、効率よく固体電解質体内に取り入れて移動させることができる。そして、良好な酸素イオンの移動に伴って発生する大きな起電力を測定することにより、測定対象ガスに含まれるアンモニア濃度を正確に検出することができる。
【００３１】
本発明に係るアンモニアセンサの更なる特徴構成は、
前記測定対象ガスに含まれる一酸化炭素および炭化水素を酸化する未燃物酸化触媒層が、前記板状センサ素子の前記一方側面および前記他方側面の少なくともいずれか一方に設けられた点にある。
【００３２】
上記特徴構成によれば、一対の電極における電極反応を阻害する可能性のある一酸化炭素および炭化水素が、一対の電極に流入する前に酸化除去されるので、一酸化炭素および炭化水素が、一対の電極における電極反応を阻害することを防止できる。これにより、アンモニア濃度の検出精度の低下を防止することができる。
【００３３】
本発明に係るアンモニアセンサの更なる特徴構成は、
前記未燃物酸化触媒層が、Ｐｔ、Ｐｄ、Ｒｈ、Ｉｒ、ＲｕまたはＡｇのいずれか１つ以上が分散担持された多孔性セラミックを含む点にある。
【００３４】
上記特徴構成によれば、一酸化炭素および炭化水素が、一対の電極における電極反応を阻害することを防止することができるので、アンモニア濃度の検出精度の低下を防止することができる。
【００３５】
本発明に係るアンモニアセンサの更なる特徴構成は、
前記測定対象ガスに含まれるアンモニアを酸化するアンモニア酸化触媒層が、前記板状センサ素子の前記一方側面または前記他方側面に設けられた点にある。
【００３６】
上記特徴構成によれば、測定対象ガスが一対の電極に流入する前に、測定対象ガスに含まれるアンモニアの一部又は全部を酸化除去することができる。例えば、所定の濃度のアンモニアを酸化除去するアンモニア酸化触媒層を設けることにより、測定対象ガスに含まれるアンモニアが所定の濃度以下の場合にはアンモニアを検出せず、測定対象ガスに含まれるアンモニアが所定の濃度を超える場合にはアンモニアを検出することができる。
【００３７】
本発明に係るアンモニアセンサの更なる特徴構成は、
前記アンモニア酸化触媒層は、Ｃｏ３Ｏ４、ＭｎＯ２、Ｖ２Ｏ５、Ｎｉ−Ａｌ２Ｏ３、Ｆｅ−Ａｌ２Ｏ３、Ｍｎ−Ａｌ２Ｏ３、ＣｕＯ−Ａｌ２Ｏ３、Ｆｅ２Ｏ３−Ａｌ２Ｏ３、Ｆｅ２Ｏ３−ＴｉＯ２、Ｆｅ２Ｏ３−ＺｒＯ２、または、金属イオン交換ゼオライトのいずれか１つ以上を含む点にある。
【００３８】
上記特徴構成によれば、上述の如く、測定対象ガスが一対の電極に流入する前に、測定対象ガスに含まれるアンモニアの一部又は全部を酸化除去することができるので、例えば、測定対象ガスに含まれるアンモニアが所定の濃度以下の場合はアンモニアを検出せず、所定の濃度を超える場合にアンモニアを検出することができる。
【００３９】
本発明に係るアンモニアセンサの更なる特徴構成は、
前記板状センサ素子を支持する支持体が、前記板状センサ素子の前記一方側面または前記他方側面に設けられ、
前記支持体に、前記板状センサ素子を加熱するヒータが設けられている点にある。
【００４０】
上記特徴構成によれば、板状センサ素子が支持体によって支持されているので、板状センサ素子の機械的強度を補強することができる。また、板状センサ素子を加熱するヒータが設けられているので、板状センサ素子を所定の最適温度に加熱することができる。
【００４１】
本発明に係るアンモニアセンサの更なる特徴構成は、
前記板状センサ素子の前記一方側面に、前記板状センサ素子を支持する支持体が設けられ、前記第１電極が形成された前記板状センサ素子の前記他方側面に、前記測定対象ガスに含まれる一酸化炭素と炭化水素とを酸化する未然物酸化触媒層および前記測定対象ガスに含まれるアンモニアを酸化するアンモニア酸化触媒層が積層状態で設けられている点にある。
【００４２】
上記特徴構成によれば、測定対象ガスが、板状センサ素子の他方側面から流入する場合、未然物酸化触媒層およびアンモニア酸化触媒層を通過して、板状センサ素子に流入するので、アンモニアの電極反応を阻害する可能性のある一酸化炭素および炭化水素が、第１電極に流入する前に酸化除去されるので、アンモニア濃度の検出精度の低下を防止することができる。さらに、測定対象ガスに含まれるアンモニアの一部又は全部が、第１電極に流入する前に酸化除去されるので、例えば、測定対象ガスに含まれるアンモニアが所定の濃度以下の場合はアンモニアを検出せず、所定の濃度を超える場合にアンモニアを検出することができる。また、板状センサ素子が支持体によって支持されているので、板状センサ素子の機械的強度を補強することができる。
【００４３】
本発明に係るアンモニアセンサの更なる特徴構成は、
前記一対の電極の間に、一定の電圧または一定の電流を印加する電源装置を備えた点にある。
【００４４】
上記特徴構成によれば、一対の電極の間に、一定の電圧または一定の電流を印加することにより、一対の電極における電極反応を促進することができる。よって、例えば、アンモニアの電極反応に応じて発生する起電力が小さく、その起電力から測定対象ガスに含まれるアンモニア濃度を検出することが困難であるような場合でも、一対の電極の間に一定の電圧または一定の電流を印加することにより、アンモニアの電極反応が促進されるので、一対の電極の間においてアンモニアの電極反応に基づく大きな電位差または電流が発生する。この電位差または電流の少なくとも一方を測定することにより、測定対象ガスに含まれるアンモニア濃度を正確に検出することができる。
【００４５】
本発明に係るアンモニアセンサの更なる特徴構成は、
前記一対の電極の間に、前記第１電極がアノードとなる状態、かつ、前記第２電極がカソードとなる状態で、電圧または電流を印加する電源装置を備えている点にある。
【００４６】
上記特徴構成によれば、第１電極がアノード、かつ、第２電極がカソードとなるように電源装置により電圧または電流を印加することにより、第１電極では測定対象ガスに含まれるアンモニアを酸化する電極反応が促進され、第２電極では測定対象ガスに含まれる酸素をイオン化する電極反応が促進される。よって、上述の如く、アンモニアの電極反応に基づいて発生する起電力が小さく、その起電力から測定対象ガスに含まれるアンモニア濃度を検出することが困難であるような場合でも、測定対象ガスに含まれるアンモニア濃度を正確に検出することができる。
【発明の効果】
【００４７】
本発明に係るアンモニアセンサは、測定対象ガスが固体電解質内を通過し、センサ素子の固体電解質の一方側面から他方側面まで通流する。これにより、測定対象ガスが、測定対象ガスの電極反応が活発になる固体電解質と電極の界面全体に迅速に到達する。その結果、測定対象ガスに含まれているアンモニアの電極反応が進行されるので、一対の電極の間にアンモニアの濃度による起電力が迅速に発生する。このように、迅速に発生する起電力を測定装置によって測定することにより、アンモニア濃度を検出することができるので、アンモニア濃度検出の応答性を向上させることができる。
【００４８】
また、本発明に係るアンモニアセンサは、電極にガラス成分が添加されるため、電極の焼結性が向上する。電極の焼結性の向上は、電極と固体電解質の熱膨張係数の差を最小化し、機械的接合強度を向上させることができる。また、ガラス成分の添加は、電極と固体電解質の界面の安定性を向上させるし、センサ信号の信頼性を向上させることができる。本発明に係るアンモニアセンサでＮＨ３の電荷交換反応は、多数のマイクロセル（Ｍｉｃｒｏ-ｃｅｌｌ）での反応の総和として、電極と固体電解質の界面の安定性は、マイクロセル（Ｍｉｃｒｏ-ｃｅｌｌ）の変化を最小限に抑えて、センサ信号の変化を抑制することができる。
【００４９】
また、ガラス成分の添加は、本発明に係るアンモニアセンサの信号の大きさを向上させることができる。本発明に係るアンモニアセンサの信号は、非平衡状態の測定対象ガスの電極での電気化学的触媒（電荷交換がある）反応により発生する。しかし、電極は、化学的触媒（電荷交換がなし）の役割も同時に行うことができ、測定対象ガスが非平衡状態のガスである場合には、測定対象ガスが電極を通過する過程で、化学的触媒反応によって濃度が減少して三重点に到達するため、センサの信号が減少する。そのため、電極の気孔率が高いほど、感度は減少するので、ガラス成分の添加による焼結性の向上に伴う気孔率の減少は、センサの感度（信号の大きさ）を向上させることができる。
【図面の簡単な説明】
【００５０】
【図１】第１実施形態に係るアンモニアセンサの概略図
【図２】第１実施形態に係るアンモニアセンサの断面図
【図３】第１実施形態に係るアンモニアセンサの分解斜視図
【図４】アンモニアセンサの電圧と電流との関係を示す図
【図５】アンモニア濃度増加時のアンモニアセンサの応答性を示す図
【図６】アンモニア濃度減少時のアンモニアセンサの応答性を示す図
【図７】共存ガスが起電力に及ぼす影響を示す図
【図８】アンモニア濃度と起電力の関係を示す図
【図９】第２実施形態に係るアンモニアセンサの分解斜視図
【図１０】第２実施形態に係るアンモニアセンサの断面図
【図１１】第３実施形態に係るアンモニアセンサの分解斜視図
【図１２】第３実施形態に係るアンモニアセンサの断面図
【図１３】別実施形態に係るアンモニアセンサの概略図
【発明を実施するための形態】
【００５１】
〔第１実施形態〕
本発明に係るアンモニアセンサの第１実施形態について、以下、図面に基づいて説明する。本実施形態のアンモニアセンサは、例えば、ディーゼルエンジンに設けられた尿素ＳＣＲシステムから排出される排出ガスを測定対象ガスとして、その排出ガスに含まれるアンモニア（ＮＨ３）の濃度を検出するために用いるものである。なお、本実施形態のアンモニアセンサが測定対象とする測定対象ガスは、尿素ＳＣＲシステムから排出される排出ガスに限定されるものではなく、その他のアンモニアを含む排出ガスを測定対象ガスとしてもよい。
【００５２】
図１及び図２に示すように、本実施形態に係るアンモニアセンサ１００は、板状センサ素子２０を備えている。また、図２に示すように、板状センサ素子２０は、酸素イオン伝導性を有する板状の固体電解質体１と固体電解質体の表面に形成された一対の電極２を含む。板状センサ素子２０の一方側面に、板状センサ素子２０を支持する支持体３が設けられ、板状センサ素子２０の他方側面に、測定対象ガスに含まれる一酸化炭素および炭化水素を酸化する未燃物酸化触媒層４が設けられている。以下、図１及び図２において、板状センサ素子２０の厚み方向において、板状センサ素子２０から支持体３に向かう図面下方側を一方側と呼び、支持体３から板状センサ素子２０に向かう図面上方側を他方側と呼ぶ。
【００５３】
また、図１に示すように、アンモニアセンサ１００には、一対の電極２の間の電位差または電流の少なくとも一方を測定する測定装置１２が設けられている。この測定装置１２は、支持体３に設けられた一対の端子６に接続されている。この測定装置１２により、測定対象ガスに含まれるアンモニアの濃度に応じて一対の電極２の間に発生する起電力を測定する。詳しくは後述するが、一対の端子６は支持体３に設けられたリード線５により一対の電極２に接続されている。
【００５４】
アンモニアセンサ１００は、一対の電極２を測定対象ガスに曝すことにより、排気ガスのアンモニア濃度を検出することが可能となる。例えば、アンモニアセンサ１００を測定対象ガスが流れる排気管内等に設置して、測定対象ガスのアンモニア濃度が検出される。
【００５５】
図２及び図３に基づいて、板状センサ素子２０について詳細に説明する。固体電解質体１は方形の板状に形成されている。また、固体電解質体１は多孔質体で形成され、その多孔質体の気孔率は、１０％から８０％の間のいずれかの気孔率となるように形成されている。本実施形態では、固体電解質体１の気孔率は２３％となるように形成されている。また、固体電解質体１には、測定対象ガスが固体電解質体１の一方側面から一方側面に対向する他方側面に到達する貫通孔が多数形成されている。この貫通孔は、固体電解質体１内の微細な気孔同士が接続することによって形成されるものである。
【００５６】
また、固体電解質体１は、イットリア安定化ジルコニア（ＹＳＺ）、スカンジア安定化ジルコニア（ＳｃＳＺ）、サマリウムドープセリア（ＳＤＣ）、ガドリニウムドープセリア（ＧＤＣ）または二酸化トリウム（ＴｈＯ２）のいずれかの材質により形成されている。
【００５７】
一対の電極２について説明する。本実施形態に係るアンモニアセンサ１００は、板状の固体電解質体１の一方側面に一対の電極２のうちの一方の電極２ａ（一方側電極と呼ぶ）が形成され、板状の固体電解質体１の一方側面に対向する他方側面に一対の電極２のうちの他方の電極２ｂ（他方側電極と呼ぶ）が形成された板状センサ素子２０を有する。つまり、一対の電極２は、固体電解質体１の一方側面と他方側面の夫々に１つずつ設けられている。一方側電極２ａおよび他方側電極２ｂは、薄板状に形成され、かつ、固体電解質体１の厚み方向から見た平面視で方形に形成されている。また、固体電解質体１の厚み方向から見た平面視で、固体電解質体１よりも若干小さくなるように形成されている。
【００５８】
一対の電極２の夫々は、固体電解質体１と同様に、多孔質体で形成され、測定対象ガスが電極２の一方側面から一方側面に対向する他方側面に到達する貫通孔が多数形成されている。このように一対の電極２と固体電解質体１とが多孔質体により形成されているので、板状センサ素子２０の厚み方向において、板状センサ素子２０の一方側面と他方側面との間で測定対象ガスが通流するガス通流孔が板状センサ素子２０に多数形成される。つまり、測定対象ガスが、板状センサ素子２０の一方側面から他方側面に向けて、および、他方側面から一方側面に向けて板状センサ素子２０を通過することができるガス通流孔が板状センサ素子２０に多数形成される。なお、詳しくは後述するが、未燃物酸化触媒層４についても、測定対象ガスが通流可能な多孔質体で形成されている。
【００５９】
図２において破線の矢印で示すように、例えば、測定対象ガスＥは、板状センサ素子２０の他方側面から流入し、他方側電極２ｂ、固体電解質体１および一方側電極２ａの内部を通過して、板状センサ素子２０の一方側面まで通流する。そして、板状センサ素子２０の他方側面から一方側面まで通流した測定対象ガスＥは、板状センサ素子２０の一方側の側面から板状センサ素子２０の外部に流出する。このようにして、板状センサ素子２０の一方側面と他方側面に設けられた一対の電極２の両方が、測定対象ガスＥに曝されるように形成されている。なお、図示はしないが、測定対象ガスＥは、板状センサ素子２０の一方側面から流入し、一方側電極２ａ、固体電解質体１および他方側電極２ｂを通過して、板状センサ素子２０の他方側面まで通流することもできる。
【００６０】
一対の電極２は、測定対象ガスに含まれるアンモニアに対する酸化活性を有する第１電極Ｃと、この第１電極Ｃよりも測定対象ガスに含まれるアンモニアに対する酸化活性が低い第２電極Ｄとにより構成されている。本実施形態では、一方側電極２ａを第２電極Ｄとし、他方側電極２ｂを第１電極Ｃとする。
【００６１】
具体的には、第１電極Ｃが、アンモニアに対する酸化活性が高い材質であるＺｎＯ、ＳｎＯ２およびＩｎ２Ｏ３のいずれか１つ以上を含んでおり、第２電極Ｄが、それらのアンモニアに対する酸化活性が高い材質よりも、アンモニアに対する酸化活性が低い貴金属により形成されている。本実施形態では、第１電極Ｃが、ＺｎＯを含んで形成されており、第２電極Ｄが、白金で形成されている。
【００６２】
第１電極Ｃおよび第２電極Ｄにおける電極反応について詳細に説明する。カソードである第２電極Ｄと固体電解質体１との界面では、測定対象ガスに含まれる酸素ガスが酸素イオンとなるカソード反応が起こる。
【００６３】
【化１】
2020512524.tif 000003
【００６４】
アノードである第１電極Ｃと固体電解質体１との界面では、測定対象ガスに含まれる酸素イオンが酸素ガスとなるアノード反応が起こる。また、アンモニアが測定対象ガスに含まれる場合は、以下の化学式２に示すように、アンモニアによるアノード反応が起こる。
【００６５】
【化２】
2020512524.tif 000004
【００６６】
よって、アンモニアセンサ１００の一対の電極２の両方が測定対象ガスに曝されると、第１電極Ｃおよび第２電極Ｄにおいて上述した電極反応が起こるので、測定対象ガスに含まれるアンモニアの濃度に応じた起電力が一対の電極２の間に発生する。この起電力を測定装置１２により測定することにより、測定対象ガスに含まれるアンモニア濃度を検出することができる。
【００６７】
また、第１電極Ｃは、酸素イオン導電性の固体電解質、アルミナ、ジルコニア、および、ガラスのいずれか1つ以上を含んで形成されている。本実施形態では、第１電極Ｃが、酸素イオン導電性の固体電解質、アルミナ、および、ガラスを含んで形成されている。
【００６８】
第１電極Ｃが、イットリア安定化ジルコニア（ＹＳＺ）を含むことにより、第１電極Ｃ内において、電極材料と固体電解質との界面が増加するので、電極反応が活性化する。これにより、第１電極Ｃにおいて、電極反応が促進される。酸素イオン導電性の固体電解質は、第１電極Ｃにおいて５〜３０Ｗｔ％の範囲で含有されていることが好ましい。本実施形態では、酸素イオン導電性の固体電解質は、固体電解質体１と同じイットリア安定化ジルコニア（ＹＳＺ）である。
【００６９】
また、第１電極Ｃが、アルミナを含むことにより、第１電極Ｃの電気抵抗値を、所望の抵抗値に調整することができる。これにより、測定対象ガスに含まれる共存ガスである水分や酸素が、アンモニア濃度の検出に与える悪影響をできるだけ少なくなるように、第１電極Ｃの電気抵抗値を調整することができる。アルミナは、第１電極Ｃにおいて１〜３０Ｗｔ％の範囲で含有されていることが好ましい。
【００７０】
さらに、第１電極Ｃが、ガラスを含むことにより、アンモニアセンサ１００を作成する際に、第１電極Ｃの焼結性を向上させることができる。ガラスは、第１電極Ｃにおいて１〜１５Ｗｔ％の範囲で含有されていることが好ましい。本実施形態では、ガラスは、二酸化ケイ素を主成分とするものである。
【００７１】
また、第１電極Ｃにおいて、アンモニアに対する酸化活性の高い材質は、５０〜９０Ｗｔ％の範囲で含有されていることが好ましい。本実施形態では、第１電極Ｃには、アンモニアに対する酸化活性の高い材質としてのＺｎＯ、 イットリア安定化ジルコニア、アルミナ、および、ガラスが、６５：２７：６：２の重量割合で含まれている。
【００７２】
このようなアンモニアセンサ１００によるアンモニア濃度の検出方法は、例えば、アンモニアセンサ１００によって測定対象ガスのアンモニア濃度を検出する前に、既知のアンモニア濃度のアンモニア混合ガスを使用して、アンモニアセンサ１００の一対の電極２の間に発生する起電力を測定する。次に、それらの測定結果に基づいて、アンモニア濃度と起電力との関係曲線を作成する。そして、アンモニアセンサ１００によって測定対象ガスのアンモニア濃度を検出する際に、作成したアンモニア濃度と起電力との関係曲線を参照して、測定装置１２によって測定した起電力に対応するアンモニア濃度を検出することができる。
【００７３】
このようなアンモニア濃度の検出方法を実施するために、アンモニア濃度を検出するための検出装置（図示せず）を設けることができる。つまり、測定装置１２によって測定された起電力が入力され、かつ、アンモニア濃度と起電力との関係曲線が記憶されるように構成され、入力された起電力と記憶されている関係曲線からアンモニア濃度を検出する検出装置を設けることにより、アンモニア濃度を検出することができる。
【００７４】
図１から図３に示された未燃物酸化触媒層４は、上述の如く、測定対象ガスが通流可能な多孔質体で形成され、測定対象ガスに含まれる一酸化炭素および炭化水素を酸化するために、Ｐｔ、Ａｕ、Ｐｄ、Ｒｈ、Ｉｒ、ＲｕまたはＡｇなどの貴金属、それらの貴金属が分散担持された多孔性セラミックなどから選択された一つ以上の材質により形成されている。本実施形態では、白金が分散担持された多孔性セラミックにより未燃物酸化触媒層４が形成されている。
【００７５】
未燃物酸化触媒層４は、固体電解質体１の厚み方向から見た平面視で、固体電解質体１と同等の寸法に形成されている。よって、未燃物酸化触媒層４は、固体電解質体１の他方側面に形成された他方側電極２ｂの他方側表面の全体を覆う状態、かつ、未燃物酸化触媒層４の周縁部が固体電解質体１の周縁部に密着する状態で板状センサ素子２０の他方側面に積層されている。
【００７６】
図２および図３に基づいて、支持体３について説明する。支持体３は、長尺形状に形成された第１支持板３ａと第２支持板３ｂとが積層されて形成されている。第１支持板３ａの長手方向の先端側部分の他方側面に板状センサ素子２０が設けられている。板状センサ素子２０は、固体電解質体１と支持体３との間に、一方側電極２ａを挟む状態、かつ、固体電解質体１の周縁部が支持体３に密着する状態で、第１支持板３ａの他方側面に積層されている。
【００７７】
第１支持板３ａの長手方向の後端側部分の他方側面に一対の端子６が設けられている。一対の端子６は測定装置１２に接続される。また、第１支持板３ａの他方側面には、板状センサ素子２０の一対の電極２を一対の端子６に接続するリード線５が設けられている。リード線５は白金で形成されている。
【００７８】
第１支持板３ａと第２支持板３ｂとの間には板状センサ素子２０を加熱するヒータ８が設けられている。ヒータ８は、第１支持板３ａと第２支持板３ｂの間において、かつ、第１支持板３ａおよび第２支持板３ｂの長手方向の先端側部分において、固体電解質体１の厚み方向から見た平面視で板状センサ素子２０に重なる位置に設けられている。また、第２支持板３ｂの長手方向における後端側部分には、一対のヒータ端子９が設けられている。ヒータ８と一対のヒータ端子９とはヒータ接続線１０で接続されている。一対のヒータ端子９は第２支持板３ｂの一方側面に設けられ、図示しないヒータ用電源に接続されている。このヒータ用電源により、ヒータ８を所定の温度に加熱することができる。
【００７９】
第１支持板３ａと第２支持板３ｂは、緻密質のアルミナ又はイットリア安定化ジルコニア（ＹＳＺ）で形成されている。なお、イットリア安定化ジルコニア（ＹＳＺ）で形成された場合は、第１支持板３ａとヒータ８との間および第２支持板３ｂとヒータ８との間に図示しないアルミナあるいはジルコニアなどの絶縁層が形成される。
【００８０】
図４に、本実施形態のアンモニアセンサ１００の電圧と電流との関係を示す。図中、横軸の電圧は、一対の電極２の間に印加した印加電圧であり、縦軸の電流は、印加電圧に応じて一対の電極２の間に発生した電流である。この電圧と電流との関係は、酸素２１％、窒素７９％の乾燥混合ガス中において、アンモニアセンサ１００を７００℃に加熱した状態で、一対の電極２の間に、−５Ｖから５Ｖの間の電圧を所定の電圧間隔で印加することにより得られた電圧と電流との関係である。なお、固体電解質体１の厚みは５０μｍとした。
【００８１】
図４には、印加電圧を−５Ｖから５Ｖの間で往復させた場合の電流の変化が示されているが、図に示された電圧と電流との関係は、ヒステリシスを示さないことがわかる。よって、測定対象ガスに含まれるアンモニア濃度が変化した場合にも、アンモニア濃度を正確に検出することができる。
【００８２】
図５及び図６に示す起電力（ＥＭＦ）の変化は、測定対象ガスに含まれるアンモニア濃度が変化した時に、アンモニアセンサ１００から出力される起電力の変化を示したものであり、本実施形態のアンモニアセンサ１００の応答性を示すものである。また、図５及び図６に示す起電力は、ＬＰガスの燃焼により発生した酸素１３％を含む燃焼ガスにアンモニアを混合した混合ガスを測定対象ガスとし、かつ、アンモニアセンサ１００を測定対象ガスが流れる排気管に取り付け、アンモニアセンサ１００を７００℃に加熱した状態で得られた起電力である。なお、燃焼ガスの温度は２５０℃であり、燃焼ガスに混合するアンモニアの量を調節することにより、測定対象ガスのアンモニア濃度を変化させた。
【００８３】
図５に示したアンモニアセンサ１００の起電力の変化は、測定対象ガスのアンモニア濃度を、０ｐｐｍから４２ｐｐｍに増加させた時の起電力の変化であり、図６に示した電圧の変化は、測定対象ガスのアンモニア濃度を、２０８ｐｐｍから０ｐｐｍに減少させた時の起電力の変化である。
【００８４】
また、図５及び図６に、従来の緻密質固体電解質で構成されたアンモニアセンサから出力される起電力の変化をあわせて示す。図中、本実施形態のアンモニアセンサ１００の起電力を実線で示し、従来のアンモニアセンサの起電力を破線で示した。なお、図５及び図６においては、測定対象ガスのアンモニア濃度の変化により、アンモニアセンサ１００から出力される起電力の上昇または低下が開始が確認された時刻を、横軸において０ｓｅｃとして示した。
【００８５】
図５及び図６に示した起電力の変化から、本実施形態のアンモニアセンサ１００は、上述の如く、固体電解質体１が多孔質体で形成されて、測定対象ガスが測定対象ガスの電極反応が活発となる固体電解質体１と電極２の界面を含む電極全体に迅速に到達するので、アンモニア濃度増加時及びアンモニア濃度減少時の両方において、従来のアンモニアセンサに比べてアンモニア濃度に応じた起電力が迅速に出力される。よって、従来のアンモニアセンサに比べてアンモニアセンサ１００の応答性が向上していることがわかる。なお、測定装置１２により、図５及び図６に示した起電力が測定され、この起電力から上述の検出装置等によりアンモニア濃度が検出される。
【００８６】
図７に、測定対象ガスに含まれる水分および酸素が、本実施形態のアンモニアセンサ１００の起電力に及ぼす影響を調査した結果を示す。図７に示した起電力（ＥＭＦ）は、アンモニアセンサ１００を測定対象ガスが流れる排気管に取り付け、アンモニアセンサ１００を７００℃に加熱した状態で、測定対象ガスの水分濃度および酸素濃度を変化させることにより得られた起電力である。
【００８７】
具体的には、図７に示す期間ａ〜ｄの各期間において、測定対象ガスのアンモニア濃度が２５０ｐｐｍとなるように、測定対象ガスにアンモニアを添加した。また、期間ａおよび期間ｂが含まれる期間Ｐ１においては、酸素濃度２１％、水分濃度１％および窒素バランスの測定対象ガスを使用し、期間ｃおよび期間ｄが含まれる期間Ｐ２においては、酸素濃度１５％、水分濃度３％および窒素バランスの測定対象ガスを使用した。なお、期間ａ〜ｄ以外の期間においては、測定対象ガスにアンモニアは含まれていない。
【００８８】
図７に示すように、期間ａ〜ｄにおいて、同じ大きさの起電力が得られることがわかる。よって、少なくとも上記の濃度範囲において水分濃度および酸素濃度が変化した場合でも、アンモニアセンサ１００がアンモニア濃度に応じて発生する起電力に影響を及ぼさないことがわかる。このように、測定対象ガスに含まれる水分濃度および酸素濃度が変化した場合でも、測定対象ガスのアンモニア濃度を正確に検出できる。なお、図7に示した起電力は、図５及び図６に示した起電力よりも小流量の測定対象ガスを測定対象として得られた起電力である。よって、図7に示したアンモニアセンサ１００の応答性は、図５及び図６に示したアンモニアセンサ１００の応答性と異なっている。
【００８９】
図８に、本実施形態のアンモニアセンサ１００の、アンモニア濃度と起電力（ＥＭＦ）との関係を示す。図８に示したアンモニア濃度と起電力との関係は、ＬＰガスの燃焼により発生した酸素１３％を含む燃焼ガスにアンモニアを混合した混合ガスを測定対象ガスとし、かつ、アンモニアセンサ１００を測定対象ガスが流れる排気管に取り付け、アンモニアセンサ１００を７００℃に加熱した状態で得られたアンモニア濃度と起電力との関係である。なお、燃焼ガスの温度は１３５℃であり、燃焼ガスに混合するアンモニアの量を調節することにより、測定対象ガスのアンモニア濃度を変化させた。図８から、アンモニア濃度の増加に伴って、起電力が増加することがわかる。なお、図に示したアンモニア濃度と起電力との関係は、アンモニア濃度と起電力との関係曲線の一例であり、この関係曲線を参照することにより、測定装置１２によって測定した起電力に対応するアンモニア濃度を検出することができる。
【００９０】
〔第２実施形態〕
以下、本発明に係るアンモニアセンサの第２実施形態を、図９及び図１０に基づいて説明する。この第２実施形態に係るアンモニアセンサ１００は、固体電解質体１の一方側面に、一対の電極２が形成されている板状センサ素子２０を有する点で上述の第１実施形態と異なっている。図９に、本実施形態に係るアンモニアセンサ１００の分解斜視図を示し、図１０に、本実施形態に係るアンモニアセンサ１００の長手方向における板状センサ素子２０が設けられた部分の断面図を示す。
【００９１】
第２実施形態では、図９及び図１０に示すように、一対の電極２が、支持体３の長手方向に直行する短手方向に並ぶ状態で、固体電解質体１と支持体３との間に設けられている。そして、一対の電極２は、支持体３の長手方向の後端側から先端側に向かって、右側に設けられた右側電極２ｃと、左側に設けられた左側電極２ｄとにより構成されている。この第２実施形態では、右側電極２ｃを第１電極Ｃとし、左側電極２ｄを第２電極Ｄとする。
【００９２】
右側電極２ｃおよび左側電極２ｄは、薄板状に形成され、かつ、固体電解質体１の厚み方向から見た平面視で、支持体３の長手方向に長辺を有する長方形状に形成されている。
【００９３】
また、上記第１実施形態と同様に、一対の電極２と固体電解質体１とが貫通孔を有する多孔質体により形成されているので、板状センサ素子２０の厚み方向において、板状センサ素子２０の一方側面と他方側面との間で測定対象ガスが通流するガス通流孔が板状センサ素子２０に多数形成されている。
【００９４】
例えば、図１０において破線の矢印で示すように、測定対象ガスＥは、板状センサ素子２０の他方側面から流入し、固体電解質体１、右側電極２ｃおよび左側電極２ｄを通過して、板状センサ素子２０の一方側面まで通流する。板状センサ素子２０の他方側面から一方側面まで通流した測定対象ガスＥは、板状センサ素子２０の一方側の側面から板状センサ素子２０の外部に流出する。このようにして、板状センサ素子２０の一方側面と他方側面に設けられた一対の電極２の両方が、測定対象ガスＥに曝されるように形成されている。なお、図示はしないが、測定対象ガスＥは、板状センサ素子２０の一方側面から流入し、右側電極２ｃ、左側電極２ｄおよび固体電解質体１を通過して、板状センサ素子２０の他方側面まで通流することができる。
【００９５】
板状センサ素子２０の他方側面に、多孔質体で形成された未燃物酸化触媒層４が設けられている。具体的には、未燃物酸化触媒層４は、固体電解質体１の厚み方向から見た平面視で、固体電解質体１と同等の寸法に形成されている。そして、未燃物酸化触媒層４の一方側面が固体電解質体１の他方側面に密着する状態で、未燃物酸化触媒層４が板状センサ素子２０の他方側面に積層されている。
【００９６】
また、板状センサ素子２０の一方側面に、板状センサ素子２０を支持する支持体３が設けられている。具体的には、板状センサ素子２０が、固体電解質体１と支持体３との間に、右側電極２ｃおよび左側電極２ｄを挟む状態、かつ、固体電解質体１の一方側面の周縁部が第１支持板３ａの他方側面に密着する状態で、第１支持板３ａに積層されている。
【００９７】
〔第３実施形態〕
以下、本発明に係るアンモニアセンサの第３実施形態を、図１１及び図１２に基づいて説明する。この第３実施形態に係るアンモニアセンサ１００は、測定対象ガスに含まれるアンモニアを酸化するアンモニア酸化触媒層７が板状センサ素子２０に設けられている点で上述の第１実施形態と異なっている。図１１に、本実施形態に係るアンモニアセンサ１００の分解斜視図を示し、図１２に、本実施形態に係るアンモニアセンサ１００の長手方向における板状センサ素子２０が設けられた部分の断面図を示す。
【００９８】
第３実施形態に係るアンモニアセンサ１００は、図１１及び図１２に示すように、板状センサ素子２０の一方側面に、板状センサ素子２０を支持する支持体３が設けられ、第１電極Ｃが形成された板状センサ素子２０の他方側面に、未然物酸化触媒層４およびアンモニア酸化触媒層７が積層状態で設けられている。具体的には、アンモニア酸化触媒層７は、固体電解質体１の厚み方向から見た平面視で、未然物酸化触媒層４と同等の寸法となるように形成され、未然物酸化触媒層４の他方側面に積層されている。また、アンモニア酸化触媒層７は、未然物酸化触媒層４と同様に、測定対象ガスが通流可能な多孔質体で形成されている。よって、図１２に示すように、測定対象ガスＥは、アンモニア酸化触媒層７の一方側面から流入し、アンモニア酸化触媒層７および未然物酸化触媒層４を通過して、板状センサ素子２０の一方側面に到達する。
【００９９】
また、アンモニア酸化触媒層７は、Ｃｏ３Ｏ４、ＭｎＯ２、Ｖ２Ｏ５、Ｎｉ−Ａｌ２Ｏ３、Ｆｅ−Ａｌ２Ｏ３、Ｍｎ−Ａｌ２Ｏ３、ＣｕＯ−Ａｌ２Ｏ３、Ｆｅ２Ｏ３−Ａｌ２Ｏ３、Ｆｅ２Ｏ３−ＴｉＯ２、Ｆｅ２Ｏ３−ＺｒＯ２、または、金属イオン交換ゼオライトのいずれか１つ以上の材質を含んで形成されている。
【０１００】
このように、アンモニア酸化触媒層７を設けることにより、測定対象ガスが一対の電極２に流入する前に、測定対象ガスに含まれるアンモニアの一部又は全部を酸化除去することができる。例えば、アンモニア酸化触媒層７の材質や、アンモニア酸化触媒層７の厚さを調整することにより、アンモニア酸化触媒層７を通過する測定対象ガスから、所定の濃度のアンモニアを酸化除去することができる。よって、アンモニア酸化触媒層７を設けたアンモニアセンサ１００により、測定対象ガスに含まれるアンモニアが所定の濃度以下の場合にはアンモニアを検出せず、測定対象ガスに含まれるアンモニアが所定の濃度を超える場合にはアンモニアを検出することができる。
【０１０１】
〔第４実施形態〕
以下、本発明に係るアンモニアセンサの第４実施形態を説明する。この第４実施形態に係るアンモニアセンサ１００は、第２電極Ｄが、窒素酸化物ガスに対する分解活性を有する材質を含んで形成されている点で上述の第１実施形態と異なっている。
【０１０２】
第２電極Ｄに含まれる窒素酸化物ガスに対する分解活性を有する材質は、具体的には、ＮｉＯ、ＣｕＯ、Ｃｒ２Ｏ３、ＷＯ３、２ＣｕＯ−Ｃｒ２Ｏ３、ＬａＮｉＯ３、ＬａＣｏＯ３、Ｌａ０．６Ｓｒ０．４Ｃｏ０．８Ｆｅ０．２Ｏ３、Ｌａ０．８Ｓｒ０．２ＭｎＯ３、またはＬａ０．８５Ｓｒ０．１５ＣｒＯ３のいずれか１つ以上の材質である。
【０１０３】
また、第２電極Ｄは、酸素イオン導電性の固体電解質、アルミナ、ジルコニア、および、ガラスのいずれか1つ以上を含んで形成されている。つまり、一対の電極２の夫々は、酸素イオン導電性の固体電解質、アルミナ、ジルコニア、および、ガラスのいずれか1つ以上を含んで形成されている。具体的には、第２電極Ｄは、酸素イオン導電性の固体電解質、アルミナ、および、ガラスを含んで形成されている。第２電極Ｄにおいて、酸素イオン導電性の固体電解質は、２〜２５Ｗｔ％の範囲で含有されていることが好ましく、アルミナは、５〜６０Ｗｔ％の範囲で含有されていることが好ましい。また、ガラスは、１〜１５Ｗｔ％の範囲で含有されていることが好ましく、窒素酸化物ガスに対する分解活性を有する材質は、５０〜９０Ｗｔ％の範囲で含有されていることが好ましい。本実施形態では、第２電極Ｄにおいて、窒素酸化物ガスに対する分解活性を有する材質としてのＬａＣｏＯ３、イットリア安定化ジルコニア、アルミナ、および、ガラスが、６０：１０：２５：５の重量割合で含まれている。
【０１０４】
この第４実施形態に係るアンモニアセンサ１００においては、測定対象ガスに含まれる窒素酸化物ガスとしての二酸化窒素が、アンモニアを酸化する電極反応によって発生する起電力が低下することを防止して、測定対象ガスに含まれるアンモニアの濃度を正確に検出することができる。
【０１０５】
つまり、測定対象ガスに二酸化窒素が含まれる場合、この二酸化窒素が、アノードである第１電極Ｃにおけるアンモニアを酸化する電極反応に作用して、一対の電極２の間に発生する起電力が減少することがあるが、カソードである第２電極Ｄが、窒素酸化物ガスとしての二酸化窒素に対する分解活性を有する材質を含んでいるので、測定対象ガスに含まれる二酸化窒素から酸素イオンを分解する電極反応が促進される。この第２電極Ｄにおける電極反応により発生した酸素イオンにより、一対の電極２の間に発生する起電力が増加する。
【０１０６】
そして、第１電極Ｃの電極反応に二酸化窒素が作用して発生する起電力の減少と、第２電極Ｄの電極反応に二酸化窒素が作用して発生する起電力の増加とは、測定対象ガスに含まれる二酸化窒素の濃度に応じた増加量又は減少量となる。つまり、測定対象ガスに含まれる二酸化窒素の濃度が高くなるほど、二酸化窒素が第１電極Ｃの電極反応に作用することにより発生する起電力の減少量が大きくなり、同様に、二酸化窒素が第２電極Ｄの電極反応に作用することにより発生する起電力の増加量も大きくなる。したがって、例えば、第１電極Ｃにおいて単位濃度の二酸化窒素が作用して発生する起電力の減少量と、第２電極Ｄにおいて単位濃度の二酸化窒素が作用して発生する起電力の増加量とが同じになるように、第２電極Ｄに対する二酸化窒素に対する分解活性を有する材質の混合率を予め調整することにより、いずれの二酸化窒素の濃度においても、二酸化窒素が第１電極Ｃの電極反応に作用することにより発生する起電力の減少を、二酸化窒素が第２電極Ｄの電極反応に作用することにより発生する起電力の増加によって相殺することができる。
【０１０７】
よって、第２電極Ｄに、窒素酸化物ガスに対する分解活性を有する材質を適切に含ませることにより、測定対象ガスに二酸化窒素が含まれる場合でも、一対の電極２の間に発生する起電力が低下することを防止しつつ、測定対象ガスに含まれるアンモニアの濃度を正確に検出することができる。
【０１０８】
〔別実施形態〕
以下、別実施形態を列記する。
（１）上記実施形態においては、一対の電極２の間に、一対の電極の間の電位差または電流の少なくとも一方を測定する測定装置１２を備えたが、図１３に示すように、一対の電極２の間に、測定装置１２に加えて、一対の電極２の間に一定の電流または電圧を印加する電源装置を設けてもよい。その場合、第１電極Ｃがアノードとなる状態、かつ、第２電極Ｄがカソードとなる状態で、電源装置１２を備えてもよい。
【０１０９】
（２）上記実施形態においては、第１電極Ｃが、アンモニアに対する酸化活性が高い材質であるＺｎＯ、ＳｎＯ２およびＩｎ２Ｏ３のいずれか１つ以上の材質に加え、酸素イオン導電性の固体電解質、アルミナ、および、ガラスを含んで形成されたが、これに限らず、第１電極Ｃを、アンモニアに対する酸化活性が高い材質であるＺｎＯ、ＳｎＯ２およびＩｎ２Ｏ３のいずれか１つ以上の材質のみにより形成してもよい。
【０１１０】
（３）上記第１実施形態においては、第２電極Ｄが、貴金属のみで形成されたが、これに限らず、第２電極Ｄが、貴金属に加え、酸素イオン導電性の固体電解質、アルミナ、ジルコニア、および、ガラスのいずれか1つ以上を含んで形成されていてもよい。
【０１１１】
（４）上記第１実施形態においては、未然物酸化触媒層４が、測定対象ガスに含まれる一酸化炭素および炭化水素を酸化するＰｔ、Ａｕ、Ｐｄ、Ｒｈ、Ｉｒ、ＲｕまたはＡｇなどの貴金属、それらの貴金属が分散担持された多孔性セラミックなどから選択された一つ以上の材質により形成されたが、これに限らず、未然物酸化触媒層４に、測定対象ガスに含まれるアンモニアを酸化する材質が含まれていてもよい。また、アンモニアを酸化する材質として、Ｃｏ３Ｏ４、ＭｎＯ２、Ｖ２Ｏ５、Ｎｉ−Ａｌ２Ｏ３、Ｆｅ−Ａｌ２Ｏ３、Ｍｎ−Ａｌ２Ｏ３、ＣｕＯ−Ａｌ２Ｏ３、Ｆｅ２Ｏ３−Ａｌ２Ｏ３、Ｆｅ２Ｏ３−ＴｉＯ２、Ｆｅ２Ｏ３−ＺｒＯ２、または、金属イオン交換ゼオライトのいずれか１つ以上の材質を使用することができる。これにより、未然物酸化触媒層４により、測定対象ガスに含まれる一酸化炭素および炭化水素に加えて、測定対象ガスに含まれるアンモニアを酸化することができる。
【０１１２】
（５）上記第１実施形態においては、一方側電極２ａを第２電極Ｄとし、他方側電極２ｂを第１電極Ｃとしたが、これに限らず、一方側電極２ａを第１電極Ｃとし、他方側電極２ｂを第２電極Ｄとしてもよい。
【０１１３】
（６）上記第２実施形態においては、右側電極２ｃを第１電極Ｃとし、左側電極２ｄを第２電極Ｄとしたが、これに限らず、右側電極２ｃを第２電極Ｄとし、左側電極２ｄを第１電極Ｃとしてもよい。また、右側電極２ｃおよび左側電極２ｄを、固体電解質体１の一方側面に設けたが、これに限らず、右側電極２ｃおよび左側電極２ｄを、固体電解質体１の他方側面に設けてもよい。
【０１１４】
（７）上記第３実施形態においては、板状センサ素子２０の一方側面に、板状センサ素子２０を支持する支持体３が設けられ、第１電極Ｃが形成された板状センサ素子２０の他方側面に、未然物酸化触媒層４およびアンモニア酸化触媒層７が積層状態で設けられたが、
これに限らず、未燃物酸化触媒層４とアンモニア酸化触媒層７とを、板状センサ素子２０の一方側面に設けてもよい。この場合、板状センサ素子２０の一方側面と支持体３との間に未然物酸化触媒層４およびアンモニア酸化触媒層７を挟む状態で、板状センサ素子２０の一方側面に支持体３を設けてもよい。
【０１１５】
（８）上記第３実施形態においては、板状センサ素子２０に設けられた未然物酸化触媒層４にアンモニア酸化触媒層７が積層されたが、これに限らず、板状センサ素子２０にアンモニア酸化触媒層７を設け、そのアンモニア酸化触媒層７に未然物酸化触媒層４を積層してもよい。
【０１１６】
（９）上記第３実施形態においては、板状センサ素子２０の一方側面に、未然物酸化触媒層４とアンモニア酸化触媒層７とが積層状態で設けられたが、これに限らず、未然物酸化触媒層４を設けずに、アンモニア酸化触媒層７を、板状センサ素子２０の一方側面または他方側面に設けてもよい。この場合、アンモニア酸化触媒層７に、測定対象ガスに含まれる一酸化炭素および炭化水素を酸化する材質が含まれていてもよい。また、炭化水素を酸化する材質として、Ｐｔ、Ａｕ、Ｐｄ、Ｒｈ、Ｉｒ、ＲｕまたはＡｇなどの貴金属、それらの貴金属が分散担持された多孔性セラミックなどから選択された一つ以上の材質を使用することができる。これにより、アンモニア酸化触媒層７により、測定対象ガスに含まれるアンモニアに加えて、測定対象ガスに含まれる一酸化炭素および炭化水素を酸化することができる。
【０１１７】
（１０）上記第４実施形態においては、第２電極Ｄが、窒素酸化物ガスに対する分解活性を有する材質に加え、酸素イオン導電性の固体電解質、アルミナ、ジルコニア、および、ガラスを含んで形成されたが、これに限らず、第２電極Ｄを、窒素酸化物ガスに対する分解活性を有する材質のみにより形成してもよい。
【０１１８】
（１１）上記実施形態においては、板状センサ素子２０の他方側面に未燃物酸化触媒層４を設けたが、これに限らず、未燃物酸化触媒層４を設けなくてもよい。また、板状センサ素子２０の一方側面および他方側面に未燃物酸化触媒層４を設けてもよい。
【０１１９】
（１２）上記実施形態においては、板状センサ素子２０の他方側面に未燃物酸化触媒層４を設けたが、これに限らず、板状センサ素子２０の一方側面に未燃物酸化触媒層４を設けてもよい。この場合、板状センサ素子２０の一方側面と支持体３との間に未燃物酸化触媒層４を挟む状態で、板状センサ素子２０の一方側面に支持体３を設けてもよいし、板状センサ素子２０の他方側面に支持体３を設けてもよい。
【０１２０】
（１３）上記実施形態においては、板状センサ素子２０の一方側面に支持体３を設けたが、これに限らず、板状センサ素子２０の他方側面に支持体３を設けてもよい。
【０１２１】
（１４）上記実施形態においては、板状センサ素子２０の一方側面に支持体３を設けたが、これに限らず、支持体３を設けなくてもよい。この場合、一対の電極２と測定装置１２とを接続するためのリード線５や端子９は、固体電解質体１に設けることができる。
【０１２２】
（１５）上記実施形態においては、固体電解質体１が平板状に形成されたが、これに限らず、固体電解質体１が曲板状に形成されていてもよい。
【０１２３】
（１６）上記実施形態においては、一対の電極２の夫々が、酸素イオン導電性の固体電解質、アルミナ、および、ガラスを含んで形成されたが、これに限らず、一対の電極の夫々が、酸素イオン導電性の固体電解質、アルミナ、ジルコニア、および、ガラスのいずれか1つ以上を含んで形成されていてもよい。例えば、酸素イオン導電性の固体電解質のみを含んでいてもよいし、酸素イオン導電性の固体電解質とアルミナのみを含んでいてもよい。その他、酸素イオン導電性の固体電解質、ジルコニア、および、ガラスを含んでいてもよい。
【０１２４】
（１７）上記実施形態においては、一対の電極２の夫々に含まれる酸素イオン導電性の固体電解質が、イットリア安定化ジルコニア（ＹＳＺ）であるが、これに限らず、一対の電極２に含まれる酸素イオン導電性の固体電解質が、スカンジア安定化ジルコニア（ＳｃＳＺ）、サマリウムドープセリア（ＳＤＣ）、ガドリニウムドープセリア（ＧＤＣ）または二酸化トリウム（ＴｈＯ２）のいずれかであってもよい。
【０１２５】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【０１２６】
以上説明したように、アンモニア濃度の検出応答性を向上することができるアンモニアセンサを提供することができる。
【符号の説明】
【０１２７】
１      固体電解質体
２      電極
３      支持体
４      未燃物酸化触媒層
７      アンモニア酸化触媒層
８      ヒータ
１１    電源装置
１２    測定装置
２０    板状センサ素子
１００  アンモニアセンサ
Ｃ      第１電極
Ｄ      第２電極
Ｅ      測定対象ガス
【図１】
2020512524.tif 000005
【図２】
2020512524.tif 000006
【図３】
2020512524.tif 000007
【図４】
2020512524.tif 000008
【図５】
2020512524.tif 000009
【図６】
2020512524.tif 000010
【図７】
2020512524.tif 000011
【図８】
2020512524.tif 000012
【図９】
2020512524.tif 000013
【図１０】
2020512524.tif 000014
【図１１】
2020512524.tif 000015
【図１２】
2020512524.tif 000016
【図１３】
2020512524.tif 000017
【国際調査報告】
2020512524.tif 000018
2020512524.tif 000019
2020512524.tif 000020
2020512524.tif 000021